(57)【要約】【課題】製造の工程数を減らすことが可能である、光学異方性層を有する液晶表示装置用基板の提供。【解決手段】遅相軸を回転軸として４０度サンプルを傾斜させたときの面内レターデーションとして５〜１５０ｎｍのレターデーションを有するカラーフィルタ層を含む液晶表示装置用基板、好ましくは前記カラーフィルタ層を配向処理した表面上に直接第２の光学異方性層が設けられる。【選択図】なし【特許請求の範囲】
【請求項１】
遅相軸を回転軸として４０度サンプルを傾斜させたときの面内レターデーションとして５〜１５０ｎｍのレターデーションを有するカラーフィルタ層を含む液晶表示装置用基板。
【請求項２】
前記カラーフィルタ層を配向処理した表面上に直接第２の光学異方性層が設けられている請求項１に記載の液晶表示装置用基板。
【請求項３】
前記配向処理が、ラビング、光配向、延伸、及び収縮からなる群のいずれかから選択される請求項２に記載の液晶表示装置用基板。
【請求項４】
第２の光学異方性層が、基板の面内方向に光学軸を有する正の一軸性もしくは二軸性の光学異方性層である請求項２又は３に記載の液晶表示装置用基板。
【請求項５】
第２の光学異方性層の正面レターデーションが、４０〜５５０ｎｍである請求項２〜４のいずれか一項に記載の液晶表示装置用基板。
【請求項６】
第２の光学異方性層が、少なくとも１つの反応性基を有する液晶性化合物を含む溶液を、塗布乾燥して液晶相を形成した後、加熱または光照射した層である請求項２〜５のいずれか一項に記載の液晶表示装置用基板。
【請求項７】
前記液晶性化合物が、棒状液晶性化合物である請求項６に記載の液晶表示装置用基板。
【請求項８】
前記カラーフィルタ層が、少なくとも１つの反応性基を有する化合物を含んでなる溶液を、塗布乾燥した後、加熱又は光照射して形成された層である請求項１〜７のいずれか一項に記載の液晶表示装置用基板。
【請求項９】
前記反応性基を有する化合物が、アセチレン基、マレイミド基、ナジイミド基、ベンゾオキサジン基、ビニル基、エポキシ基、シアネート基、及びイソシアネート基からなる群から選択される少なくとも1つの重合性基を有する請求項８に記載の液晶表示装置用基板。
【請求項１０】
前記カラーフィルタ層がポリイミド、ポリイソイミド、ポリエステルイミド、ポリエーテルイミド、ポリアミドイミド、ポリアミド酸、ポリアミド酸エステル、ポリアミド、ポリアミン、ポリチオアミド、ポリウレタン、ポリ尿素、及びポリアゾメチンからなる群から選択される少なくとも１つを含む層からなる請求項１〜９のいずれか一項に記載の液晶表示装置用基板。
【請求項１１】
前記カラーフィルタ層がＲＧＢ3色の画素を含む層であり、前記複屈折ΔｎがＲＧＢ3色の画素で互いに異なっているカラーフィルタに含まれる前記群の化合物の添加濃度もしくは化合物種がＲＧＢの画素ごとに異なっている請求項１〜１０のいずれか一項に記載の液晶表示装置用基板。
【請求項１２】
前記カラーフィルタ層が、インクジェット法、フォトリソグラフィー法、転写法、及び印刷法からなる群から選択される少なくとも１つの方法で形成された層である請求項１〜１１のいずれか一項に記載の液晶表示装置用基板。
【請求項１３】
前記カラーフィルタ層が、実質的に面の法線方向に光学軸を有する負の一軸性の光学異方性を有する請求項１〜１２のいずれか一項に記載の液晶表示装置用基板。
【請求項１４】
請求項１〜１３のいずれか一項に記載の液晶表示装置用基板を有する液晶表示装置。
【請求項１５】
前記液晶表示装置の配向モードがＶＡモードである請求項１４に記載の液晶表示装置。
【請求項１６】
顔料又は染料と、下記一般式（１）で表される繰り返し単位及び下記一般式（２）で表される繰り返し単位を有する共重合ポリマーを含む、液晶表示装置用基板のカラーフィルタを作製するための組成物：
【化１】
2010085615.tif 000035
一般式（１）中、Ｙ1は、メチレン基、エチレン基またはエテニレン基を表し、Ｘ1は下記一般式（３）で表される２価の連結基を表し；
【化２】
2010085615.tif 000036
一般式（２）中、Ｙ2は、メチレン基、エチレン基またはエテニレン基を表し、Ｘ2は下記一般式（４）で表される２価の連結基を表し；
【化３】
2010085615.tif 000037
一般式（３）中、Ｒ1及びＲ2は、それぞれ独立にハロゲン原子、置換または無置換のアルキル基、置換または無置換のアルコキシ基、及び置換または無置換のアリール基からなる群から選ばれる一つの基を表し、ｌ及びｍはそれぞれ独立に０〜４のいずれかの整数を表し；
【化４】
2010085615.tif 000038
一般式（４）中、Ａは無置換又は任意に置換されていてもよい環状又は非環状の炭化水素基を表し、ただし、Ａは同一炭素原子から３つ以上の芳香環が直結している部分構造を含まず、Ｂ2は置換または無置換のアリール基又はヘテロアリール基を表し、Ｌは２価の連結基を表し、Ｑ2は反応性基を表し、Ｒ4は水素原子、無置換又は任意に置換されていてもよい環状又は非環状の炭化水素基を表し、ｎは０以上の整数を表す。
【請求項１７】
前記共重合ポリマーが下記一般式（５）の化合物を用いて末端封止されている請求項１６に記載の組成物：
【化５】
2010085615.tif 000039
一般式（５）中、Ｂ1は置換または無置換のアリール基又はヘテロアリール基を表す。Ｑ1は反応性基を表し、Ｒ3は水素原子、無置換又は任意に置換されていてもよい環状又は非環状の炭化水素基を表し、ｋは０以上の整数を表す。
【発明の詳細な説明】
【技術分野】
【０００１】
本発明は、液晶表示装置用基板に関する。本発明は、特に、カラーフィルタ層を含み、該カラーフィルタ層が、光学異方性層の機能、さらには光学異方性層及び配向層の機能を有する液晶表示装置用基板に関する。
【背景技術】
【０００２】
ワードプロセッサやノートパソコン、パソコン用モニターなどのＯＡ機器、携帯端末、テレビなどに用いられる表示装置としては、ＣＲＴ（Ｃａｔｈｏｄｅ Ｒａｙ Ｔｕｂｅ）がこれまで主に使用されてきた。近年、液晶表示装置が、薄型、軽量、且つ消費電力が小さいことからＣＲＴの代わりに広く使用されてきている。液晶表示装置（ＬＣＤ）は、液晶セル及び偏光板を有する。偏光板は保護フィルムと偏光膜とからなり、ポリビニルアルコールフィルムからなる偏光膜をヨウ素にて染色し、延伸を行い、その両面を保護フィルムにて積層して得られる。例えば、透過型液晶表示装置では、この偏光板を液晶セルの両側に取り付け、さらには一枚以上の光学補償シートを配置することもある。一方、反射型液晶表示装置では、反射板、液晶セル、一枚以上の光学補償シート、及び偏光板の順に配置する。液晶セルは、液晶分子、それを封入するための二枚の基板及び液晶分子に電圧を加えるための電極層からなる。液晶セルは、液晶分子の配向状態の違いで、ＯＮ、ＯＦＦ表示を行い、透過型、反射型及び半透過型のいずれにも適用でき、ＴＮ（Ｔｗｉｓｔｅｄ Ｎｅｍａｔｉｃ）、ＶＡ（Ｖｅｒｔｉｃａｌｌｙ Ａｌｉｇｎｅｄ）、ＩＰＳ（Ｉｎ−Ｐｌａｎｅ Ｓｗｉｔｃｈｉｎｇ）、ＦＦＳ（Ｆｒｉｎｇｅ Ｆｉｅｌｄ Ｓｗｉｔｃｈｉｎｇ）、ＯＣＢ（Ｏｐｔｉｃａｌｌｙ Ｃｏｍｐｅｎｓａｔｏｒｙ Ｂｅｎｄ）、ＥＣＢ（Ｅｌｅｃｔｒｉｃａｌｌｙ Ｃｏｎｔｒｏｌｌｅｄ Ｂｉｒｅｆｒｉｎｇｅｎｃｅ）、ＳＴＮ（Ｓｕｐｅｒ Ｔｗｉｓｔｅｄ Ｎｅｍａｔｉｃ）のような表示モードが提案されている。しかしながら、従来の液晶表示装置で表示し得る色やコントラストは、ＬＣＤを見る時の角度によって変化する。そのため、液晶表示装置の視野角特性は、ＣＲＴの性能を越えるまでには至っていない。
【０００３】
この視野角特性を改良するために、視野角補償用の光学補償フィルムが適用されてきた。これまでに上述の様々の表示モードに対して種々の光学特性を有する光学補償フィルムを用いることにより、優れたコントラスト視野角特性を有するＬＣＤが提案されている。特にＯＣＢ、ＶＡ、ＩＰＳの３つのモードは広視野角モードとして全方位に渡り広いコントラスト視野角特性を有するようになり、近年では、３０インチを超える大サイズディスプレイもテレビ用途として既に家庭に普及し始めている。
【０００４】
ＶＡモードは、正面から見た場合の表示特性がＴＮモードと同様に優れているのみならず、視野角補償用光学補償フィルムを適用することで広い視野角特性を発現することもあり、現在最も普及しているＬＣＤモードとなっている。ＶＡモードでは、フィルム面の方向に正の屈折率異方性を有する一軸配向性位相差板（正のａ−プレート）とフィルム面に垂直な方向に光学軸を有する負の一軸性位相差板（負のｃ−プレート）を用いることでより広い視野角特性を実現できる（特許文献１参照）。
【０００５】
しかしながら、位相差板は粘着剤を介して偏光板とある特定の角度をなすように貼り合わせて用いられるため、偏光板、位相差フィルムと比較して屈折率の小さい粘着剤界面において界面反射に起因するコントラスト低下が生じてしまう。また、位相差フィルムは温湿度による寸度変化を起こしてしまうため、ＬＣＤのコーナームラも問題視されている。このため、近年、液晶セル内にカラーフィルタなどと一緒に位相差板として光学異方性層を設ける方法が報告されている（例えば、特許文献２）。
【０００６】
このような方法により液晶セル内に光学異方性層を設ける場合、液晶表示装置用基板にカラーフィルタ層を形成した後、重合性液晶化合物を利用した光学異方性層を形成するだけでなく、光学異方性層を配向させるための配向層も設ける必要があるため、製造工程数が増加してしまう。
【０００７】
これに対し、特許文献３にはポリイミドが含まれるカラーフィルタを作製することによりカラーフィルタ層に負Ｃ−プレート性を付与した液晶表示装置用基板についての開示がある。１つの層に複数の機能を付与することにより、液晶表示装置用基板製造の工程数を減らすことが可能である。さらに、特許文献４には光学異方性層と配向層を兼用させた複屈折性フィルムについて記載がある。
【０００８】
【特許文献１】特開平１０−１５３８０２号公報（第１２−１３頁、図５４）
【特許文献２】特願２００７−２３３３７６号公報
【特許文献３】特開２００８−１０７７６６号公報
【特許文献４】特開２００４−２２６９４５号公報
【発明の開示】
【発明が解決しようとする課題】
【０００９】
本発明は、製造の工程数を減らすことが可能である、光学異方性層を有する液晶表示装置用基板の提供を課題とする。
【課題を解決するための手段】
【００１０】
本発明者らは鋭意研究の結果、カラーフィルタ層に、光学異方性層としての機能を同時に付与することに成功し、この知見をもとに本発明を完成させた。すなわち、本発明は、下記［１］〜［１７］を提供するものである。
［１］遅相軸を回転軸として４０度サンプルを傾斜させたときの面内レターデーションとして５〜１５０ｎｍのレターデーションを有するカラーフィルタ層を含む液晶表示装置用基板。
【００１１】
［２］前記カラーフィルタ層を配向処理した表面上に直接第２の光学異方性層が設けられている［１］に記載の液晶表示装置用基板。
［３］前記配向処理が、ラビング、光配向、延伸、及び収縮からなる群のいずれかから選択される［２］に記載の液晶表示装置用基板。
［４］第２の光学異方性層が、基板の面内方向に光学軸を有する正の一軸性もしくは二軸性の光学異方性層である［２］又は［３］に記載の液晶表示装置用基板。
［５］第２の光学異方性層の正面レターデーションが、４０〜５５０ｎｍである［２］〜［４］のいずれか一項に記載の液晶表示装置用基板。
【００１２】
［６］第２の光学異方性層が、少なくとも１つの反応性基を有する液晶性化合物を含む溶液を、塗布乾燥して液晶相を形成した後、加熱または光照射した層である［１］〜［５］のいずれか一項に記載の液晶表示装置用基板。
［７］前記液晶性化合物が、棒状液晶性化合物である［６］に記載の液晶表示装置用基板。
［８］前記カラーフィルタ層が、少なくとも１つの反応性基を有する化合物を含んでなる溶液を、塗布乾燥した後、加熱又は光照射して形成された層である［１］〜［７］のいずれか一項に記載の液晶表示装置用基板。
［９］前記反応性基を有する化合物が、アセチレン基、マレイミド基、ナジイミド基、ベンゾオキサジン基、ビニル基、エポキシ基、シアネート基、及びイソシアネート基からなる群から選択される少なくとも1つの重合性基を有する［８］に記載の液晶表示装置用基板。
【００１３】
［１０］前記カラーフィルタ層がポリイミド、ポリイソイミド、ポリエステルイミド、ポリエーテルイミド、ポリアミドイミド、ポリアミド酸、ポリアミド酸エステル、ポリアミド、ポリアミン、ポリチオアミド、ポリウレタン、ポリ尿素、及びポリアゾメチンからなる群から選択される少なくとも１つを含む層からなる［１］〜［９］のいずれか一項に記載の液晶表示装置用基板。
［１１］前記カラーフィルタ層がＲＧＢ3色の画素を含む層であり、前記複屈折ΔｎがＲＧＢ3色の画素で互いに異なっているカラーフィルタに含まれる前記群の化合物の添加濃度もしくは化合物種がＲＧＢの画素ごとに異なっている［１］〜［１０］のいずれか一項に記載の液晶表示装置用基板。
【００１４】
［１２］前記カラーフィルタ層が、インクジェット法、フォトリソグラフィー法、転写法、及び印刷法からなる群から選択される少なくとも１つの方法で形成された層である［１］〜［１１］のいずれか一項に記載の液晶表示装置用基板。
［１３］前記カラーフィルタ層が、実質的に面の法線方向に光学軸を有する負の一軸性の光学異方性を有する［１］〜［１２］のいずれか一項に記載の液晶表示装置用基板。
［１４］［１］〜［１３］のいずれか一項に記載の液晶表示装置用基板を有する液晶表示装置。
［１５］前記液晶表示装置の配向モードがＶＡモードである［１４］に記載の液晶表示装置。
【００１５】
［１６］顔料又は染料と、下記一般式（１）で表される繰り返し単位及び下記一般式（２）で表される繰り返し単位を有する共重合ポリマーを含む、液晶表示装置用基板のカラーフィルタを作製するための組成物：
【００１６】
【化１】
2010085615.tif 000002
【００１７】
一般式（１）中、Ｙ1は、メチレン基、エチレン基またはエテニレン基を表し、Ｘ1は下記一般式（３）で表される２価の連結基を表し；
【００１８】
【化２】
2010085615.tif 000003
【００１９】
一般式（２）中、Ｙ2は、メチレン基、エチレン基またはエテニレン基を表し、Ｘ2は下記一般式（４）で表される２価の連結基を表し；
【００２０】
【化３】
2010085615.tif 000004
【００２１】
一般式（３）中、Ｒ1及びＲ2は、それぞれ独立にハロゲン原子、置換または無置換のアルキル基、置換または無置換のアルコキシ基、及び置換または無置換のアリール基からなる群から選ばれる一つの基を表し、ｌ及びｍはそれぞれ独立に０〜４のいずれかの整数を表し；
【００２２】
【化４】
2010085615.tif 000005
【００２３】
一般式（４）中、Ａは無置換又は任意に置換されていてもよい環状又は非環状の炭化水素基を表し、ただし、Ａは同一炭素原子から３つ以上の芳香環が直結している部分構造を含まず、Ｂ2は置換または無置換のアリール基又はヘテロアリール基を表し、Ｌは２価の連結基を表し、Ｑ2は反応性基（例えば前記反応性基）を表し、Ｒ4は水素原子、無置換又は任意に置換されていてもよい環状又は非環状の炭化水素基を表す。ｎは０以上の整数を表す。
［１７］前記共重合ポリマーが下記一般式（５）の化合物を用いて末端封止されている［１６］に記載の組成物：
【００２４】
【化５】
2010085615.tif 000006
【００２５】
一般式（５）中、Ｂ1は置換または無置換のアリール基又はヘテロアリール基を表す。Ｑ1は反応性基（例えば前記反応性基）を表し、Ｒ3は水素原子、無置換又は任意に置換されていてもよい環状又は非環状の炭化水素基を表し、ｋは０以上の整数を表す。
【発明の効果】
【００２６】
本発明により、本発明は、製造の工程数を減らすことが可能である液晶表示装置用基板として、カラーフィルタ層と光学異方性層との機能、さらにはカラーフィルタ層と配向層と光学異方性層との機能を同時に有する層を含む液晶表示装置用基板が提供される。
【発明を実施するための最良の形態】
【００２７】
以下、本発明を詳細に説明する。
なお、本明細書において「〜」とはその前後に記載される数値を下限値及び上限値として含む意味で使用される。
【００２８】
波長λｎｍにおける面内のレターデーションＲｅは、KOBRA  21ADHまたはWR（王子計測機器（株）製）において波長λｎｍの光をフィルム法線方向に入射させて測定される。Ｒｅ（θ）は遅相軸を回転軸としてθ度サンプルを傾斜させたときの面内のレターデーションを表す。Ｒｅ（θ）はＫＯＢＲＡ  ２１ＡＤＨ又はＷＲ（王子計測機器（株）製）において、平行ニコル法により、遅相軸を回転軸としてθ度サンプルを傾斜させ、波長λｎｍの光を入射させて測定される。本明細書におけるλは、Ｒ、Ｇ、Ｂに対してそれぞれ６１１±５ｎｍ、５４５±５ｎｍ、４３５±５ｎｍを指し、特に色に関する記載がなければ５５０±５ｎｍを指す。
【００２９】
本明細書において、角度について「実質的に」とは、厳密な角度との誤差が±５°未満の範囲内であることを意味する。さらに、厳密な角度との誤差は、４°未満であることが好ましく、３°未満であることがより好ましい。レターデーションについて「実質的に」とは、レターデーションが±５％以内の差であることを意味する。さらに、Ｒｅが実質的に０でないとは、Ｒｅが５ｎｍ以上であることを意味する。また、屈折率の測定波長は特別な記述がない限り、可視光域の任意の波長を指す。なお、本明細書において、「可視光」とは、波長が４００〜７００ｎｍの光のことをいう。
【００３０】
本発明の液晶表示装置用基板は、カラーフィルタ層及び光学異方性層としての機能を兼ねた層が設けられており、当該層は、配向層としての機能も有し得る。
なお、本明細書において特に言及しない場合は、「液晶表示装置用基板」と「基板」は区別して用いられる。
【００３１】
以下、本発明の液晶表示装置用基板について、材料、製造方法等を、詳細に説明する。ただし、本発明はこの態様に限定されるものではなく、他の態様についても、以下の記載及び従来公知の方法を参考にして実施可能であって、本発明は以下に説明する態様に限定されるものではない。
【００３２】
［基板］
本発明の液晶表示装置用基板における基板は、透明であれば特に限定はなく、表面に酸化ケイ素皮膜を有するソーダガラス板、低膨張ガラス、ノンアルカリガラス、石英ガラス板等の公知のガラス板でも、ポリマーからなる透明基板でもよい。液晶表示装置用の場合、液晶表示装置用基板作製工程においてカラーフィルタや配向膜のベークのために１８０℃以上の高温プロセスを要するため、耐熱性を有することが好ましい。そのような耐熱性基板としては、ガラス板もしくはポリイミド、ポリエーテルスルホン、耐熱性ポリカーボネート、ポリエチレンナフタレートが好ましく、特に価格、透明性、耐熱性の観点からガラス板が好ましい。また、基板は、予めカップリング処理を施しておくことにより、転写接着層との密着を良好にすることができる。該カップリング処理としては、特開２０００−３９０３３号公報記載の方法が好適に用いられる。尚、特に限定されるわけではないが、基板の膜厚としては、１００〜１２００μｍが一般的に好ましく、３００〜１０００μｍが特に好ましい。
【００３３】
［第１の光学異方性層］
前記カラーフィルタ層は、光学異方性層（第１の光学異方性層）を兼ねる層である。光学異方性層としては、特に限定されないが、厚み方向に光学軸を有する負ｃ−プレートであることが好ましい。また、遅相軸を回転軸として４０度サンプルを傾斜させたときの面内レターデーションが液晶表示装置の視野角特性における最適値に設定することが好ましい。前記レターデーションの最適値はセル内のＶＡモード液晶の種類や厚みに応じて一意的に決まるものではあるが、その範囲としては５〜１００ｎｍであることが好ましく、１０〜５０ｎｍであることがより好ましい。
【００３４】
［配向層］
前記カラーフィルタ層は、配向層を兼ねる層である。配向層とは、光学異方性層を配向不良することなく形成させるための層をいう。配向処理の有無については状況により選択する必要があるが、一般に配向処理はしたほうが好ましい。配向処理はラビング、光配向、延伸、及び収縮等が考えられるが、ＬＣＤの液晶配向処理工程として広く採用されているラビング処理であることが好ましい。ラビング処理としては、層の表面を、紙やガーゼ、フェルト、ゴムあるいはナイロン、ポリエステル繊維などを用いて一定方向に擦ることにより配向を得る処理を行えばよい。一般的には、長さ及び太さが均一な繊維を平均的に植毛した布などを用いて数回程度ラビングを行うことにより実施することができる。
【００３５】
[カラーフィルタ層形成用組成物]
カラーフィルタ層形成用組成物として、ポリアミン、ポリイミド、ポリイソイミド、ポリエステルイミド、ポリエーテルイミド、ポリアミドイミド、ポリアミド酸、ポリアミド酸エステル、ポリアミド、ポリチオアミド、ポリウレタン、ポリ尿素、ポリアゾメチンの群からなる少なくとも1つを含む組成物が挙げられ、好ましくはポリイミド、ポリイソイミド、ポリエステルイミド、ポリエーテルイミド、ポリアミドイミド、ポリアミド酸、ポリアミド酸エステル、ポリアミドの群からなる少なくとも1つを含む組成物、更に好ましくは、ポリイミド、ポリイソイミド、ポリエステルイミド、ポリエーテルイミド、ポリアミドイミド、ポリアミド酸の群からなる少なくとも1つを含む組成物である。また、平滑化層形成後に耐溶剤性を付与するため、該平滑化層は、少なくとも１つの反応性基を有する化合物を含んでなる組成物を、塗布乾燥した後、加熱又は光照射して形成された層であることが好ましい。前記反応性基として特に限定はされないが、アセチレン基、マレイミド基、ナジイミド基、ベンゾオキサジン基、ビニル基、エポキシ基、シアネート基、及びイソシアネート基が好ましく、アセチレン基がより好ましい。
【００３６】
カラーフィルタ層形成用組成物として、下記一般式（１）と、下記一般式（２）で表される繰り返し単位を共に有する共重合ポリマーが、特に好ましく用いられる。
【００３７】
【化６】
2010085615.tif 000007
【００３８】
一般式（１）中、Ｙ1は、メチレン基、エチレン基またはエテニレン基を表し、エチレン基またはエテニレン基であることが好ましく、エチレン基であることがより好ましい。また、Ｘ1は下記一般式（３）で表される２価の連結基を表す。
【００３９】
【化７】
2010085615.tif 000008
【００４０】
一般式（２）中のＹ2は、メチレン基、エチレン基またはエテニレン基を表し、エチレン基またはエテニレン基であることが好ましく、エチレン基であることがより好ましい。また、Ｘ2は下記一般式（４）で表される２価の連結基を表す。
【００４１】
【化８】
2010085615.tif 000009
【００４２】
一般式（３）中、Ｒ1及びＲ2は、それぞれ独立にハロゲン原子、置換または無置換のアルキル基、置換または無置換のアルコキシ基、及び置換または無置換のアリール基からなる群から選ばれる少なくとも一種を表す。
【００４３】
ハロゲン原子としては、フッ素原子、塩素原子、臭素原子、ヨウ素原子が好ましく、フッ素原子、塩素原子がより好ましい。置換または無置換のアルキル基としては、メチル基、エチル基、プロピル基、イソプロピル基、トリフルオロメチル基などの炭素数１〜８のアルキル基が好ましく、メチル基、エチル基、トリフルオロメチル基がより好ましい。置換または無置換のアルコキシ基としては、エトキシ基、メトキシ基などの炭素数１〜８のアルコキシ基が好ましく、フェノキシ基、メトキシ基がより好ましい。置換または無置換のアリール基としては、フェニル基、ナフチル基、ｐ−メトキシフェニル基などの炭素数６〜１４の単環式または縮合多環式の芳香族基が好ましく、フェニル基がより好ましい。また、Ｒ1及びＲ2はベンゼン間同士をつなぐ連結基に対して、オルト位であることが好ましく、窒素原子との連結基はベンゼン間同士をつなぐ連結基に対して、３位もしくは４位にあることが好ましく、４位にあることがより好ましい。
ｌ及びｍはそれぞれ独立に０〜４のいずれかの整数を表し、好ましくは1〜４の整数であり、より好ましくは１〜２の整数であり、特に好ましくは１である。
【００４４】
【化９】
2010085615.tif 000010
【００４５】
一般式（４）中、Ａは無置換又は任意に置換されていてもよい環状又は非環状の炭化水素基を表す。但し、同一炭素原子から３つ以上の芳香環が直結する場合を含まない。Ｂ2は置換または無置換のアリール基又はヘテロアリール基を表す。Ａ、Ｂ2のどちらか一方、又は両方がベンゼン環であることが好ましい。Ｌは２価の連結基を表し、単結合、−ＯＣＯ−、−ＣＯＯ−、−ＮＲＣＯ−、−ＣＯＮＲ−、−ＮＲＣＯＯ−、−ＯＣＯＮＲ−、−ＮＲＣＯＮＲ−のいずれかが好ましい。Ｑ2は前記反応性基を表し、Ｑ1と同じでも異なっていてもよいが、同じであることが好ましい。Ｒ4は水素原子、無置換又は任意に置換されていてもよい環状又は非環状の炭化水素基を表し、水素原子であることが好ましい。ｎは０以上の整数を表し、１であることが好ましい。
【００４６】
カラーフィルタ層形成用組成物として、下記一般式（５）の化合物を用いて末端封止した共重合ポリマーを用いることが好ましい。
【００４７】
【化１０】
2010085615.tif 000011
【００４８】
一般式（５）中、Ｂ1は置換または無置換のアリール基又はヘテロアリール基を表し、ベンゼン環であることが好ましい。Ｑ1は前記反応性基を表す。Ｒ3は水素原子、無置換又は任意に置換されていてもよい環状又は非環状の炭化水素基を表し、水素原子であることが好ましい。ｋは０以上の整数を表し、１であることが好ましい。
【００４９】
以下に一般式（１）の構造の特に好ましい具体例を挙げるが、本発明はこれに限定されるものではない。
【００５０】
【化１１】
2010085615.tif 000012
【００５１】
【化１２】
2010085615.tif 000013
【００５２】
【化１３】
2010085615.tif 000014
【００５３】
【化１４】
2010085615.tif 000015
【００５４】
【化１５】
2010085615.tif 000016
【００５５】
【化１６】
2010085615.tif 000017
【００５６】
以下に一般式（２）におけるＸ2を除く部分の構造の特に好ましい具体例を挙げるが、本発明はこれに限定されるものではない。
【００５７】
【化１７】
2010085615.tif 000018
【００５８】
以下に一般式（２）におけるＸ2の構造の特に好ましい具体例を挙げるが、本発明はこれに限定されるものではない。また、下記具体例における反応性基はすべて好ましい例として、アセチレン基であるが、当該反応性基は上記の他の反応基であってもよい。
【００５９】
【化１８】
2010085615.tif 000019
【００６０】
【化１９】
2010085615.tif 000020
【００６１】
以下に一般式（５）の構造の特に好ましい具体例を挙げるが、本発明はこれに限定されるものではない。
【００６２】
【化２０】
2010085615.tif 000021
【００６３】
[カラーフィルタ層形成用組成物の溶媒]
平滑化層の作製の際に用いられる溶媒の例としては、アセトン、メチルエチルケトン、メチルイソブチルケトン、クロロホルム、ジクロロメタン、テトラヒドロフラン、ピリジン、ベンゼン、ヘキサン、１，２−ジメトキシエタン、Ｎ−メチル−２−ピロリドン、Ｎ−メチルカプロラクタム、γ−ブチロラクトン、エチルセロソルブ、ブチルセロソルブ、エチルカルビトール、ブチルカルビトール、エチルカルビトールアセテート、プロピレングリコールモノアセテート、プロピレングリコールジアセテート、プロピレングリコール−１−モノメチルエーテル−２−アセテート、プロピレングリコール−１−モノエチルエーテル−２−アセテート、プロピレングリコール−ｎ−ブチルエーテルアセテート、トリプロピレングリコールメチルエーテルアセテート、１，３−ブタンジオールジアセテート、ジプロピレングリコール−ｎ−プロピルエーテルアセテート、ジプロピレングリコールモノ−ｎ−ブチルエーテルアセテート、ジエチレングリコールモノブチルエーテルアセテート、プロピレンカーボネート、ジプロピレングリコールモノメチルエーテル、ジプロピレングリコールモノ−ｎ−ブチルエーテル、ジエチレングリコールモノブチルエーテル、シクロヘキサノン、シクロヘキサノール、１−メトキシ−２−プロパノール、１−エトキシ−２−プロパノール、１−ブトキシ−２−プロパノール、１−フェノキシ−２−プロパノール、２−（２−エトキシプロポキシ）プロパノール、エチレングリコール、ジプロピレングリコール、Ｎ，Ｎ−ジメチルホルムアミド、Ｎ，Ｎ−ジメチルアセトアミド、ジメチルスルホキシド、ジメチルスルホン、ヘキサメチルスルホキシド、酢酸メチル、酢酸ブチル、乳酸エチル、乳酸メチル、乳酸ｎ−プロピル、乳酸ｎ−ブチル、乳酸イソアミル、及びカプロラクタム等が挙げられる。これらのうち、二種類以上の有機溶媒を併用してもよい。
【００６４】
カラーフィルタ作製用組成物はさらに染料又は顔料のような着色剤を含有する。着色剤は、公知の着色剤（染料、顔料）であればよい。該公知の着色剤のうち顔料を用いる場合には、着色樹脂組成物中に均一に分散されていることが望ましく、そのため粒径が０．１μｍ以下、特には０．０８μｍ以下であることが好ましい。
上記公知の染料ないし顔料としては、特開２００７-２３３３７６号公報の段落番号「０１０７」〜「０１０９」に記載のものが挙げられる。
【００６５】
本発明における着色剤としては、上記の着色剤の中でも、（ｉ）Ｒ（レッド）の着色樹脂組成物においてはＣ．Ｉ．ピグメント・レッド２５４が、（ｉｉ）Ｇ（グリーン）の着色樹脂組成物においてはＣ．Ｉ．ピグメント・グリーン３６が、（ｉｉｉ）Ｂ（ブルー）の着色樹脂組成物においてはＣ．Ｉ．ピグメント・ブルー１５：６が好適なものとして挙げられる。更に上記顔料は組み合わせて用いてもよい。
【００６６】
本発明において、併用することが好ましい上記記載の顔料の組み合わせは、Ｃ．Ｉ．ピグメント・レッド２５４では、Ｃ．Ｉ．ピグメント・レッド１７７、Ｃ．Ｉ．ピグメント・レッド２２４、Ｃ．Ｉ．ピグメント・イエロー１３９、又は、Ｃ．Ｉ．ピグメント・バイオレット２３との組み合わせが挙げられ、Ｃ．Ｉ．ピグメント・グリーン３６では、Ｃ．Ｉ．ピグメント・イエロー１５０、Ｃ．Ｉ．ピグメント・イエロー１３９、Ｃ．Ｉ．ピグメント・イエロー１８５、Ｃ．Ｉ．ピグメント・イエロー１３８、又は、Ｃ．Ｉ．ピグメント・イエロー１８０との組み合わせが挙げられ、Ｃ．Ｉ．ピグメント・ブルー１５：６では、Ｃ．Ｉ．ピグメント・バイオレット２３、又は、Ｃ．Ｉ．ピグメント・ブルー６０との組み合わせが挙げられる。
【００６７】
このように併用する場合の顔料中のＣ．Ｉ．ピグメント・レッド２５４、Ｃ．Ｉ．ピグメント・グリーン３６、Ｃ．Ｉ．ピグメント・ブルー１５：６の含有量は、Ｃ．Ｉ．ピグメント・レッド２５４は、８０質量％以上が好ましく、特に９０質量％以上が好ましい。Ｃ．Ｉ．ピグメント・グリーン３６は５０質量％以上が好ましく、特に６０質量％以上が好ましい。Ｃ．Ｉ．ピグメント・ブルー１５：６は、８０質量％以上が好ましく、特に９０質量％以上が好ましい。
【００６８】
上記顔料は分散液として使用することが望ましい。この分散液は、前記顔料と顔料分散剤とを予め混合して得られる組成物を、後述する有機溶媒（又はビヒクル）に添加して分散させることによって調製することができる。前記ビビクルとは、塗料が液体状態にある時に顔料を分散させている媒質の部分をいい、液状であって前記顔料と結合して塗膜を固める部分（バインダ）と、これを溶解希釈する成分（有機溶媒）とを含む。前記顔料を分散させる際に使用する分散機としては、特に制限はなく、例えば、朝倉邦造著、「顔料の事典」、第一版、朝倉書店、２０００年、４３８項に記載されているニーダー、ロールミル、アトライダー、スーパーミル、ディゾルバ、ホモミキサー、サンドミル等の公知の分散機が挙げられる。更に該文献３１０項記載の機械的摩砕により、摩擦力を利用し微粉砕してもよい。
【００６９】
本発明で用いる着色剤（顔料）は、数平均粒径０．００１〜０．１μｍのものが好ましく、更に０．０１〜０．０８μｍのものが好ましい。顔料数平均粒径が０．００１μｍ未満であると、粒子表面エネルギーが大きくなり凝集し易くなり、顔料分散が難しくなると共に、分散状態を安定に保つのも難しくなり好ましくない。また、顔料数平均粒径が０．１μｍを超えると、顔料による偏光の解消が生じ、コントラストが低下し、好ましくない。なお、本明細書において「粒径」とは粒子の電子顕微鏡写真画像を同面積の円とした時の直径を意味し、また「数平均粒径」とは多数の粒子について上記の粒径を求めたこの１００個平均値を意味する。
【００７０】
着色画素のコントラストは、分散されている顔料の粒径を小さくすることで向上させることができる。粒径を小さくするには、顔料分散物の分散時間を調節することで達成できる。分散には、上記記載の公知の分散機を用いることができる。分散時間は好ましくは１０〜３０時間であり、更に好ましくは１８〜３０時間、最も好ましくは２４〜３０時間である。分散時間が１０時間未満であると、顔料粒径が大きく、顔料による偏光の解消が生じ、コントラストが低下することがある。一方、３０時間を越えると、分散液の粘度が上昇し、塗布が困難になることがある。また、２色以上の着色画素のコントラストの差を６００以内にするには、顔料粒径を調節して、所望のコントラストとすればよい。
【００７１】
前記カラーフィルタ層より形成されるカラーフィルタの各着色画素のコントラストは、２０００以上が好ましく、より好ましくは２８００以上、更に好ましくは３０００以上であり、最も好ましくは３４００以上である。カラーフィルタを構成する各着色画素のコントラストが２０００以下だと、これを有する液晶表示装置の画像を観察すると、全体に白っぽい印象となり、見難く好ましくない。また、各着色画素のコントラストの差が、好ましくは６００以内であり、より好ましくは４１０以内であり、更に好ましくは３５０以内、最も好ましくは２００以内である。各着色画素のコントラストの差が６００以内であると、黒表示時における各着色画素部からの光漏れ量が大きく相違しないため、黒表示の色バランスが良く好ましい。
【００７２】
カラーフィルタ作製用組成物はさらにモノマー又はオリゴマーを含んでいてもよい。使用されるラジカル重合性モノマー又はオリゴマーとしては、エチレン性不飽和二重結合を２個以上有し、光の照射によって付加重合するモノマー又はオリゴマーであることが好ましい。そのようなモノマー及びオリゴマーとしては、分子中に少なくとも１個の付加重合可能なエチレン性不飽和基を有し、沸点が常圧で１００℃以上の化合物を挙げることができる。その例としては、ポリエチレングリコールモノ（メタ）アクリレート、ポリプロピレングリコールモノ（メタ）アクリレート及びフェノキシエチル（メタ）アクリレートなどの単官能アクリレートや単官能メタクリレート；ポリエチレングリコールジ（メタ）アクリレート、ポリプロピレングリコールジ（メタ）アクリレート、トリメチロールエタントリアクリレート、トリメチロールプロパントリ（メタ）アクリレート、トリメチロールプロパンジアクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリ（アクリロイルオキシプロピル）エーテル、トリ（アクリロイルオキシエチル）イソシアヌレート、トリ（アクリロイルオキシエチル）シアヌレート、グリセリントリ（メタ）アクリレート；トリメチロールプロパンやグリセリン等の多官能アルコールにエチレンオキシド又はプロピレンオキシドを付加した後（メタ）アクリレート化したもの等の多官能アクリレートや多官能メタクリレートを挙げることができる。
【００７３】
更に特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能アクリレー卜やメタクリレートを挙げることができる。
これらの中で、トリメチロールプロパントリ（メタ）アクリレート、ペンタエリスリトールテトラ（メタ）アクリレート、ジペンタエリスリトールヘキサ（メタ）アクリレート、ジペンタエリスリトールペンタ（メタ）アクリレートが好ましい。
また、この他、特開平１１−１３３６００号公報に記載の「重合性化合物Ｂ」も好適なものとして挙げることができる。
これらのモノマー又はオリゴマーは、単独でも、２種類以上を混合して用いてもよく、着色樹脂組成物の全固形分に対する含有量は５〜５０質量％が一般的であり、１０〜４０質量％が好ましい。
【００７４】
前記カラーフィルタ層に使用されるカチオン重合性モノマー又はオリゴマーとしては、環状エーテル、環状ホルマール、アセタール、ビニルアルキルエーテル、チイラン基を含む化合物、ビスフェノール型エポキシ樹脂、ノボラック型エポキシ樹脂、脂環式エポキシ樹脂、エポキシ化不飽和脂肪酸、エポキシ化ポリブタジエンなどのエポキシ化合物を挙げることができる。そのようなモノマー又はオリゴマーの例としては、垣内弘編著「新エポキシ樹脂」昭晃堂（１９８５年刊）、橋本邦之編著「エポキシ樹脂」日刊工業新聞社（１９６９年刊）等に記載された化合物類の他、３官能グリシジルエーテル類（トリメチロールエタントリグリシジルエーテル、トリメチロールプロパントリグリシジルエーテル、グリセロールトリグリシジルエーテル、トリグリシジルトリスヒドロキシエチルイソシアヌレートなど）、４官能以上のグリシジルエーテル類（ソルビトールテトラグリシジルエーテル、ペンタエリスリトールテトラグリシルエーテル、クレゾールノボラック樹脂のポリグリシジルエーテル、フェノールノボラック樹脂のポリグリシジルエーテルなど）、３官能以上の脂環式エポキシ類（エポリードＧＴ−３０１、エポリードＧＴ−４０１、ＥＨＰＥ（以上、ダイセル化学工業（株）製）、フェノールノボラック樹脂のポリシクロヘキシルエポキシメチルエーテルなど）、３官能以上のオキセタン類（ＯＸ−ＳＱ、ＰＮＯＸ−１００９（以上、東亞合成（株）製）など）などが挙げられる。
【００７５】
なお、上記で説明したモノマー又はオリゴマーは、光学異方性層に含まれていてもよい。
【００７６】
カラーフィルタ作製用組成物は光等で硬化させる場合はさらに光重合開始剤を含んでいてもよい。前記カラーフィルタ層に使用される光重合開始剤又は光重合開始剤系としては、米国特許第２３６７６６０号明細書に開示されているビシナルポリケタルドニル化合物、米国特許第２４４８８２８号明細書に記載されているアシロインエーテル化合物、米国特許第２７２２５１２号明細書に記載のα−炭化水素で置換された芳香族アシロイン化合物、米国特許第３０４６１２７号明細書及び同第２９５１７５８号明細書に記載の多核キノン化合物、米国特許第３５４９３６７号明細書に記載のトリアリールイミダゾール２量体とｐ−アミノケトンの組み合わせ、特公昭５１−４８５１６号公報に記載のベンゾチアゾール化合物とトリハロメチル−ｓ−トリアジン化合物、米国特許第４２３９８５０号明細書に記載されているトリハロメチル−トリアジン化合物、米国特許第４２１２９７６号明細書に記載されているトリハロメチルオキサジアゾール化合物等を挙げることができる。特に、トリハロメチル−ｓ−トリアジン、トリハロメチルオキサジアゾール及びトリアリールイミダゾール２量体が好ましい。
また、この他、特開平１１−１３３６００号公報に記載の「重合開始剤Ｃ」も好適なものとしてあげることができる。感光性樹脂組成物の全固形分に対する光重合開始剤又は光重合開始剤系の含有量は、０．５〜２０質量％が一般的であり、１〜１５質量％が好ましい。
【００７７】
カチオン重合開始剤としては、エトラフルオロボレート、ヘキサフルオロホスフェノールなどルイス酸のアリールジアゾニウム塩、ジアリールヨードニウム塩、トリアリールスルホニウム艶などの複塩、ベンジルシリルエーテル、ｏ−ニトロベンジルシリルエーテル、トリフェニル（ｔ−ブチル）ペルオキシシランなどのシラノール発生性シラン化合物とトリス（エチルアセト酢酸）アルミニウムなどのアルミニウム錯体との混合系などを挙げることができる。感光性樹脂組成物の全固形分に対するカチオン重合開始剤の含有量は、０．５〜２０質量％が一般的であり、１〜１５質量％が好ましい。
【００７８】
本発明においては、これらの光重合開始剤は、２種類以上の異なる光反応機構を有するものを併用してもよい。
【００７９】
カラーフィルタ作製用組成物はさらに膜物性を制御するためにバインダを含んでもよい。バインダとしては、側鎖にカルボン酸基やカルボン酸塩基などの極性基を有するポリマーが好ましい。その例としては、特開昭５９−４４６１５号公報、特公昭５４−３４３２７号公報、特公昭５８−１２５７７号公報、特公昭５４−２５９５７号公報、特開昭５９−５３８３６号公報、及び特開昭５９−７１０４８号公報に記載の、メタクリル酸共重合体、アクリル酸共重合体、イタコン酸共重合体、クロトン酸共重合体、マレイン酸共重合体、部分エステル化マレイン酸共重合体、等を挙げることができる。
【００８０】
また、側鎖にカルボン酸基を有するセルロース誘導体も挙げられる。さらに、水酸基を有するポリマーに環状酸無水物を付加したものも好ましく使用できる。
特に好ましい例として、米国特許第４１３９３９１号明細書に記載のベンジル（メタ）アクリレートと（メタ）アクリル酸との共重合体や、ベンジル（メタ）アクリレートと（メタ）アクリル酸と他のモノマーとの多元共重合体を挙げることができる。これらの極性基を有するバインダは、一種単独で用いてもよいし、通常の膜形成性のポリマーと併用する組成物の状態で使用するようにしてもよい。
バインダの濃色組成物中における含有量としては、層又は組成物の全固形分（質量）に対して、２０〜５０質量％が好ましく、２４〜４５質量％がより好ましい。
【００８１】
本明細書において、「着色画素のコントラスト」とは、カラーフィルタを構成するＲ、Ｇ、Ｂについて、色毎に個別に評価されるコントラストを意味する。コントラストの測定方法は次の通りである。被測定物の両側に偏光板を重ねて、偏光板の偏光方向を互いに平行にした状態で、一方の偏光板の側からバックライトを当てて、他方の偏光板を通過した光の輝度Ｙ１を測定する。次に偏光板を互いに直交させた状態で、一方の偏光板の側からバックライトを当てて、他方の偏光板を通過した光の輝度Ｙ２を測定する。得られた測定値を用いて、コントラストはＹ１／Ｙ２で算出される。尚、コントラスト測定に用いる偏光板は、該カラーフィルタを使用する液晶表示装置に用いる偏光板と同一のものとする。
【００８２】
カラーフィルタ作製用組成物においては、表示ムラ（膜厚変動による色ムラ）を効果的に防止するという観点から、適切な界面活性剤を含有させることが好ましい。界面活性剤としては、特開２００７−１２１９８６号公報の［００９５］〜［０１０５］の記載を参照することができる。
【００８３】
カラーフィルタ作製用組成物には溶剤を含有させることも可能であり、溶剤として、水、アルコール類、ケトン類、など、「新版溶剤ポケットブック（有機合成科学協会編、オーム社発行）」記載の溶剤があげられる。具体的な有機溶媒の例には、アセトン、メチルエチルケトン、メチルイソブチルケトン、クロロホルム、ジクロロメタン、テトラヒドロフラン、ピリジン、ベンゼン、ヘキサン、１，２−ジメトキシエタン、Ｎ−メチル−２−ピロリドン、Ｎ−メチルカプロラクタム、γ−ブチロラクトン、エチルセロソルブ、ブチルセロソルブ、エチルカルビトール、ブチルカルビトール、エチルカルビトールアセテート、プロピレングリコールモノアセテート、プロピレングリコールジアセテート、プロピレングリコール−１−モノメチルエーテル−２−アセテート、プロピレングリコール−１−モノエチルエーテル−２−アセテート、プロピレングリコール−ｎ−ブチルエーテルアセテート、トリプロピレングリコールメチルエーテルアセテート、１，３−ブタンジオールジアセテート、ジプロピレングリコール−ｎ−プロピルエーテルアセテート、ジプロピレングリコールモノ−ｎ−ブチルエーテルアセテート、ジエチレングリコールモノブチルエーテルアセテート、プロピレンカーボネート、ジプロピレングリコールモノメチルエーテル、ジプロピレングリコールモノ−ｎ−ブチルエーテル、ジエチレングリコールモノブチルエーテル、シクロヘキサノン、シクロヘキサノール、１−メトキシ−２−プロパノール、１−エトキシ−２−プロパノール、１−ブトキシ−２−プロパノール、１−フェノキシ−２−プロパノール、２−（２−エトキシプロポキシ）プロパノール、エチレングリコール、ジプロピレングリコール、Ｎ，Ｎ−ジメチルホルムアミド、Ｎ，Ｎ−ジメチルアセトアミド、ジメチルスルホキシド、ジメチルスルホン、ヘキサメチルスルホキシド、酢酸メチル、酢酸ブチル、乳酸エチル、乳酸メチル、乳酸ｎ−プロピル、乳酸ｎ−ブチル、乳酸イソアミル、カプロラクタム等が挙げられる。これらは二種類以上の有機溶媒を併用してもよい。
【００８４】
溶剤の組成物中の質量は５０質量％以下であることが好ましく、３０質量％以下がより好ましい。
また、インクジェット方式で層形成を行う場合は、含有する溶剤の５０％以上が、常温常圧下（２５℃、７６０ｍｍＨｇ）で１６０℃以上の沸点を有する化合物で構成されていることが好ましい。
【００８５】
溶液状態の本発明の組成物は、公知の方法（例、ワイヤーバーコーティング法、押し出しコーティング法、ダイレクトグラビアコーティング法、リバースグラビアコーティング法、ダイコーティング法）により、基板等に塗布するか、インクジェット方式により基板等に吐出され、その後、水あるいは極性有機溶媒を除去（乾燥）することによって層を形成することができる。インクジェット方式については、特開2008-76690号公報の「００３５」〜「００７１」の記載を参照することができる。
【００８６】
乾燥させた層は、加熱又は光照射、好ましくは加熱により硬化させることができる。加熱の温度としては、１２０℃〜２６０℃程度、好ましくは１５０℃〜２５０℃、より好ましくは１８０℃〜２３０℃での加熱により行えばよい。熱処理の時間は特に限定されないが、１分以上５時間以内が好ましく、３分以上３時間以内がより好ましく、５分以上２時間以内が特に好ましい。
【００８７】
また、光照射における照射光としてはＸ線、電子線、紫外線、可視光線または赤外線（熱線）が用いられ、紫外線を用いることが特に好ましい。紫外線の波長は４００ｎｍ以下であることが好ましく、１８０〜３６０ｎｍであることがさらに好ましい。光源としては低圧水銀ランプ、高圧放電ランプ、あるいはショートアーク放電ランプが好ましく用いられる。光は可能な限り単一方向に揃えて層に照射することが好ましい。この「単一方向」とは、膜平面（光の方向を膜平面に投影した向き）において単一の方向であることを意味し、膜平面に対して水平または垂直の方向も含む。また、光照射後に加熱して硬化させることも好ましい。
【００８８】
熱処理は、１２０℃〜２６０℃程度、好ましくは１５０℃〜２５０℃、より好ましくは１８０℃〜２３０℃での加熱により行えばよい。熱処理の時間は特に限定されないが、１分以上５時間以内が好ましく、３分以上３時間以内がより好ましく、５分以上２時間以内が特に好ましい。
形成される層の厚さは、１〜８μｍであることが好ましく、２〜６μｍであることが特に好ましい。
【００８９】
カラーフィルタ層形成は、上記方法のほか、フォトリソグラフィー法、転写法、印刷法統で行ってもよい。
【００９０】
［配向処理］
カラーフィルタ層に配向処理を行う場合、配向処理は、ＬＣＤの液晶配向処理工程として広く採用されているラビング処理であることが好ましい。ラビング処理としては、層の表面を、紙やガーゼ、フェルト、ゴムあるいはナイロン、ポリエステル繊維などを用いて一定方向に擦ることにより配向を得る処理を行うことができる。一般的には、長さ及び太さが均一な繊維を平均的に植毛した布などを用いて数回程度ラビングを行うことにより実施すればよい。
【００９１】
［第２の光学異方性層］
カラーフィルタ層上に設けられていてもよい光学異方性層である第２の光学異方性層は、少なくとも一種の液晶性化合物を含有する組成物を、液晶相とした後、加熱又は光（紫外線等）を照射することで硬化させて形成された光学異方性層であることが望ましい。第２の光学異方性層は、カラーフィルタ層を配向処理した表面上に上記組成物を塗布することで形成することができる。
【００９２】
第２の光学異方性層は、カラーフィルタ層とともに、液晶セルの視野角を補償する光学異方性層として機能する。カラーフィルタ層と第２の光学異方性層で充分な視野角補償能を有する態様はもちろん、他の層との組み合わせで視野角補償に必要とされる光学特性を満足する態様であってもよい。なお、第２の光学異方性層の複屈折性は特に限定されないが、基板の面内方向に光学軸を有する正の一軸性もしくは二軸性の光学異方性層であることが好ましい。また、第２の光学異方性層は正のＡプレートであることがより好ましい。面内に光軸を有し、遅相軸の屈折率が厚さ方向の屈折率より大きい１軸性の複屈折層を正のＡプレートと呼ぶ。正のＡプレートは例えば棒状液晶の水平配向によって実現できる。
【００９３】
［液晶性化合物］
一般的に、液晶性化合物はその形状から、棒状タイプと円盤状タイプに分類できる。さらにそれぞれ低分子と高分子タイプがある。高分子とは一般に重合度が１００以上のものを指す（高分子物理・相転移ダイナミクス，土井  正男  著，２頁，岩波書店，１９９２）。本態様では、いずれの液晶性化合物を用いることもできるが、棒状液晶性化合物又は円盤状液晶性化合物を用いるのが好ましい。２種以上の棒状液晶性化合物、２種以上の円盤状液晶性化合物、又は棒状液晶性化合物と円盤状液晶性化合物との混合物を用いてもよい。温度変化や湿度変化を小さくできることから、反応性基を有する棒状液晶性化合物又は円盤状液晶性化合物を用いて形成するのがより好ましく、混合物の場合少なくとも１つは１液晶分子中の反応性基が２以上あることがさらに好ましい。液晶性化合物は二種類以上の混合物でもよく、その場合少なくとも１つが２以上の反応性基を有していることが好ましい。前記光学異方性層の厚さは、０．１〜２０μｍであることが好ましく、０．５〜１０μｍであることがより好ましく、１〜４μｍであることがさらに好ましい。
【００９４】
棒状液晶性化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類及びアルケニルシクロヘキシルベンゾニトリル類が好ましく用いられる。以上のような低分子液晶性化合物だけではなく、高分子液晶性化合物も用いることができる。上記高分子液晶性化合物は、低分子の反応性基を有する棒状液晶性化合物が重合した高分子化合物である。特に好ましく用いられる上記低分子の反応性基を有する棒状液晶性化合物としては、下記一般式（Ｉ）で表される棒状液晶性化合物である。
【００９５】
一般式（Ｉ）：Ｑ1−Ｌ1−Ａ1−Ｌ3−Ｍ−Ｌ4−Ａ2−Ｌ2−Ｑ2
式中、Ｑ1及びＱ2はそれぞれ独立に、反応性基であり、Ｌ1、Ｌ2、Ｌ3及びＬ4はそれぞれ独立に、単結合又は二価の連結基を表すが、Ｌ3及びＬ4の少なくとも一方は、−Ｏ−又はＯ−ＣＯ−Ｏ−が好ましい。Ａ1及びＡ2はそれぞれ独立に、炭素原子数２〜２０のスペーサ基を表す。Ｍはメソゲン基を表す。
【００９６】
以下に、上記一般式（Ｉ）で表される反応性基を有する棒状液晶性化合物についてさらに詳細に説明する。式中、Ｑ1及びＱ2は、それぞれ独立に、反応性基である。反応性基の重合反応は、付加重合（開環重合を含む）又は縮合重合であることが好ましい。換言すれば、反応性基は付加重合反応又は縮合重合反応が可能な反応性基であることが好ましい。以下に反応性基の例を示す。
【００９７】
【化２１】
2010085615.tif 000022
【００９８】
Ｌ1、Ｌ2、Ｌ3及びＬ4で表される二価の連結基としては、−Ｏ−、−Ｓ−、−ＣＯ−、−ＮＲ2−、−ＣＯ−Ｏ−、−Ｏ−ＣＯ−Ｏ−、−ＣＯ−ＮＲ2−、−ＮＲ2−ＣＯ−、−Ｏ−ＣＯ−、−Ｏ−ＣＯ−ＮＲ2−、−ＮＲ2−ＣＯ−Ｏ−、及びＮＲ2−ＣＯ−ＮＲ2−からなる群より選ばれる二価の連結基であることが好ましい。上記Ｒ2は炭素原子数が１〜７のアルキル基又は水素原子である。この場合、Ｌ3及びＬ4の少なくとも一方は、−Ｏ−又はＯ−ＣＯ−Ｏ−（カーボネート基）であることが好ましい。前記式（Ｉ）中、Ｑ1−Ｌ1及びＱ2−Ｌ2−は、ＣＨ2＝ＣＨ−ＣＯ−Ｏ−、ＣＨ2＝Ｃ（ＣＨ3）−ＣＯ−Ｏ−及びＣＨ2＝Ｃ（Ｃｌ）−ＣＯ−Ｏ−ＣＯ−Ｏ−が好ましく、ＣＨ2＝ＣＨ−ＣＯ−Ｏ−が最も好ましい。
【００９９】
Ａ1及びＡ2は、炭素原子数２〜２０を有するスペーサ基を表す。炭素原子数２〜１２の脂肪族基が好ましく、特にアルキレン基が好ましい。スペーサ基は鎖状であることが好ましく、隣接していない酸素原子又は硫黄原子を含んでいてもよい。また、前記スペーサ基は、置換基を有していてもよく、ハロゲン原子（フッ素、塩素、臭素）、シアノ基、メチル基、エチル基が置換していてもよい。
【０１００】
Ｍで表されるメソゲン基としては、すべての公知のメソゲン基が挙げられる。特に下記一般式（ＩＩ）で表される基が好ましい。
一般式（ＩＩ）：−（−Ｗ1−Ｌ5）ｎ−Ｗ2−
式中、Ｗ1及びＷ2は各々独立して、二価の環状脂肪族基、二価の芳香族基又は二価のヘテロ環基を表し、Ｌ5は単結合又は連結基を表し、連結基の具体例としては、前記式（Ｉ）中、Ｌ1〜Ｌ4で表される基の具体例、−ＣＨ2−Ｏ−、及びＯ−ＣＨ2−が挙げられる。ｎは１、２又は３を表す。
【０１０１】
Ｗ1及びＷ2としては、１，４−シクロヘキサンジイル、１，４−フェニレン、ピリミジン−２，５−ジイル、ピリジン−２，５ジイル、１，３，４−チアジアゾール−２，５−ジイル、１，３，４−オキサジアゾール−２，５−ジイル、ナフタレン−２，６−ジイル、ナフタレン−１，５−ジイル、チオフェン−２，５−ジイル、ピリダジン−３，６−ジイルが挙げられる。１，４−シクロヘキサンジイルの場合、トランス体及びシス体の構造異性体があるが、どちらの異性体であってもよく、任意の割合の混合物でもよい。トランス体であることがより好ましい。Ｗ1及びＷ2は、それぞれ置換基を有していてもよい。置換基としては、ハロゲン原子（フッ素、塩素、臭素、ヨウ素）、シアノ基、炭素原子数１〜１０のアルキル基（メチル基、エチル基、プロピル基など）、炭素原子数１〜１０のアルコキシ基（メトキシ基、エトキシ基など）、炭素原子数１〜１０のアシル基（ホルミル基、アセチル基など）、炭素原子数１〜１０のアルコキシカルボニル基（メトキシカルボニル基、エトキシカルボニル基など）、炭素原子数１〜１０のアシルオキシ基（アセチルオキシ基、プロピオニルオキシ基など）、ニトロ基、トリフルオロメチル基、ジフルオロメチル基などが挙げられる。
【０１０２】
前記一般式（ＩＩ）で表されるメソゲン基の基本骨格で好ましいものを、以下に例示する。これらに上記置換基が置換していてもよい。
【０１０３】
【化２２】
2010085615.tif 000023
【０１０４】
以下に、前記一般式（Ｉ）で表される化合物の例を示すが、本発明はこれらに限定されるものではない。なお、一般式（Ｉ）で表される化合物は、特表平１１−５１３０１９号公報に記載の方法で合成することができる。
【０１０５】
【化２３】
2010085615.tif 000024
【０１０６】
【化２４】
2010085615.tif 000025
【０１０７】
【化２５】
2010085615.tif 000026
【０１０８】
【化２６】
2010085615.tif 000027
【０１０９】
液晶性化合物として、反応性基を有する棒状液晶性化合物を用いる場合、水平配向、傾斜配向、ハイブリッド配向、及びねじれ配向のいずれの配向状態で固定されていてもよい。水平配向とは、本明細書では、水平面とのなす傾斜角が１０度未満の配向を意味するものとする。
【０１１０】
他の態様として、第２の光学異方性層にディスコティック液晶を使用した態様がある。前記光学異方性層は、モノマー等の低分子量の液晶性ディスコティック化合物の層または重合性の液晶性ディスコティック化合物の重合（硬化）により得られるポリマーの層であるのが好ましい。前記ディスコティック（円盤状）化合物の例としては、Ｃ．Ｄｅｓｔｒａｄｅらの研究報告、Ｍｏｌ．Ｃｒｙｓｔ．７１巻、１１１頁（１９８１年）に記載されているベンゼン誘導体、Ｃ．Ｄｅｓｔｒａｄｅらの研究報告、Ｍｏｌ．Ｃｒｙｓｔ．１２２巻、１４１頁（１９８５年）、Ｐｈｙｓｉｃｓｌｅｔｔ，Ａ，７８巻、８２頁（１９９０）に記載されているトルキセン誘導体、Ｂ．Ｋｏｈｎｅらの研究報告、Ａｎｇｅｗ．Ｃｈｅｍ．９６巻、７０頁（１９８４年）に記載されたシクロヘキサン誘導体及びＪ．Ｍ．Ｌｅｈｎらの研究報告、Ｊ．Ｃｈｅｍ．Ｃｏｍｍｕｎ．，１７９４頁（１９８５年）、Ｊ．Ｚｈａｎｇらの研究報告、Ｊ．Ａｍ．Ｃｈｅｍ．Ｓｏｃ．１１６巻、２６５５頁（１９９４年）に記載されているアザクラウン系やフェニルアセチレン系マクロサイクルなどを挙げることができる。上記ディスコティック（円盤状）化合物は、一般的にこれらを分子中心の円盤状の母核とし、直鎖のアルキル基やアルコキシ基、置換ベンゾイルオキシ基等の基（Ｌ）が放射線状に置換された構造であり、液晶性を示し、一般的にディスコティック液晶とよばれるものが含まれる。ただし、このような分子の集合体が一様に配向した場合は負の一軸性を示すが、この記載に限定されるものではない。また、本発明において、円盤状化合物から形成したとは、最終的にできた物が前記化合物である必要はなく、例えば、前記低分子ディスコティック液晶が熱、光等で反応する基を有しており、結果的に熱、光等で反応により重合または架橋し、高分子量化し液晶性を失ったものも含まれる。
【０１１１】
本発明では、下記一般式（III）で表わされるディスコティック液晶性化合物を用いるのが好ましい。
一般式（III）：  Ｄ（−Ｌ−Ｐ）n
式中、Ｄは円盤状コアであり、Ｌは二価の連結基であり、Ｐは重合性基であり、ｎは４〜１２の整数である。
前記式（III）中、円盤状コア（Ｄ）、二価の連結基（Ｌ）及び重合性基（Ｐ）の好ましい具体例は、それぞれ、特開２００１−４８３７号公報に記載の（Ｄ１）〜（Ｄ１５）、（Ｌ１）〜（Ｌ２５）、（Ｐ１）〜（Ｐ１８）が挙げられ、同公報に記載される円盤状コア（Ｄ）、二価の連結基（Ｌ）及び重合性基（Ｐ）に関する内容をここに好ましく適用することができる。
上記ディスコティック化合物の好ましい例としては特開２００７−１２１９８６号公報の［００４５］〜［００５５］に記載の化合物を挙げることができる。
【０１１２】
液晶性化合物からなる光学異方性層を２層以上積層する場合、液晶性化合物の組み合わせについては特に限定されず、全て円盤状液晶性化合物からなる層の積層体、全て棒状性液晶性化合物からなる層の積層体、円盤状液晶性化合物からなる層と棒状性液晶性化合物からなる層の積層体であってもよい。また、各層の配向状態の組み合わせも特に限定されず、同じ配向状態の光学異方性層を積層してもよいし、異なる配向状態の光学異方性層を積層してもよい。
【０１１３】
［液晶性化合物を含む組成物の塗布］
前記第２の光学異方性層は、液晶性化合物及び下記の重合開始剤や他の添加剤を含む塗布液を、カラーフィルタ層を配向処理した表面上に塗布することで形成することが好ましい。塗布液の調製に使用する溶媒としては、有機溶媒が好ましく用いられる。有機溶媒の例には、アセトン、メチルエチルケトン、メチルイソブチルケトン、クロロホルム、ジクロロメタン、テトラヒドロフラン、ピリジン、ベンゼン、ヘキサン、１，２−ジメトキシエタン、Ｎ−メチル−２−ピロリドン、シクロヘキサノン、シクロヘキサノール、プロピレングリコール−１−モノメチルエーテル−２−アセテート、プロピレングリコール−１−モノエチルエーテル−２−アセテート、１，３−ブタンジオールジアセテート、Ｎ，Ｎ−ジメチルホルムアミド、ジメチルスルホキシド、酢酸メチル、酢酸ブチル、乳酸エチル、乳酸メチル、カプロラクタム等が含まれる。二種類以上の有機溶媒を併用してもよい。
【０１１４】
［液晶性化合物の配向状態の固定化］
配向させた液晶性化合物は、配向状態を維持して固定することが好ましい。固定化は、液晶性化合物に導入した反応性基の重合反応により実施することが好ましい。重合反応には、熱重合開始剤を用いる熱重合反応と光重合開始剤を用いる光重合反応とが含まれるが、光重合反応がより好ましい。光重合反応としては、ラジカル重合、カチオン重合のいずれでも構わない。ラジカル光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジン及びフェナジン化合物（特開昭６０−１０５６６７号公報、米国特許４２３９８５０号明細書記載）及びオキサジアゾール化合物（米国特許４２１２９７０号明細書記載）が含まれる。カチオン光重合開始剤の例には、有機スルフォニウム塩系、ヨードニウム塩系、フォスフォニウム塩系等を例示する事ができる。これら化合物の対イオンとしては、アンチモネート、フォスフェートなどが好ましく用いられる。
【０１１５】
光重合開始剤の使用量は、塗布液の固形分の０．０１〜２０質量％であることが好ましく、０．５〜５質量％であることがさらに好ましい。液晶性化合物の重合のための光照射は、紫外線を用いることが好ましい。照射エネルギーは、１０ｍＪ／ｃｍ２〜１０Ｊ／ｃｍ２であることが好ましく、２５〜８００ｍＪ／ｃｍ２であることがさらに好ましい。照度は１０〜１０００ｍＷ／ｃｍ２であることが好ましく、２０〜５００ｍＷ／ｃｍ２であることがより好ましく、４０〜３５０ｍＷ／ｃｍ２であることがさらに好ましい。照射波長としては２５０〜４５０ｎｍにピークを有することが好ましく、３００〜４１０ｎｍにピークを有することがさらに好ましい。光重合反応を促進するため、窒素雰囲気下あるいは加熱条件下で光照射を実施してもよい。
【０１１６】
［水平配向制御剤］
液晶性化合物を含む組成物中に、特開２００７−１２１９８６号公報の［００６８］〜［００７２］に記載の一般式（１）〜（３）で表される化合物及び下記一般式（４）のモノマーを用いた含フッ素ホモポリマーまたはコポリマーの少なくとも一種を含有させることで、液晶性化合物の分子を実質的に水平配向させることができる。
【０１１７】
【化２７】
2010085615.tif 000028
【０１１８】
式中、Ｒは水素原子またはメチル基を表し、Ｘは酸素原子、硫黄原子を表し、Ｚは水素原子またはフッ素原子を表し、ｍは１以上６以下の整数、ｎは１以上１２以下の整数を表す。一般式（４）を含む含フッ素ポリマー以外にも、塗布におけるムラ改良ポリマーとして特開２００５−２０６６３８及び特開２００６−９１２０５に記載の化合物を水平配向剤として用いることができ、それら化合物の合成法も該明細書に記載されている。
水平配向剤の添加量としては、液晶性化合物の質量の０．０１〜２０質量％が好ましく、０．０１〜１０質量％がより好ましく、０．０２〜１質量％が特に好ましい。なお、前記一般式（１）〜（４）にて表される化合物は、単独で用いてもよいし、二種以上を併用してもよい。
【０１１９】
前記第２の光学異方性層は、偏光照射による光配向によって面内のレターデーションが発生した、二軸性の光学異方性層であってもよい。液晶性化合物として、反応性基を有する棒状液晶性化合物を用いる場合、二軸性を発現させるためにはコレステリック配向もしくは傾斜角が厚み方向に徐々に変化しながらねじれたハイブリッドコレステリック配向を、偏光照射によって歪ませることが必要である。偏光照射によって配向を歪ませる方法としては、二色性液晶性重合開始剤を用いる方法（ＥＰ１３８９１９９  Ａ１）や分子内にシンナモイル基等の光配向性官能基を有する棒状液晶性化合物を用いる方法（特開２００２−６１３８）が挙げられる。
【０１２０】
前記偏光照射は、上記配向固定化における光重合プロセスと同時に行ってもよいし、先に偏光照射を行ってから非偏光照射でさらに固定化を行ってもよいし、非偏光照射で先に固定化してから偏光照射によって光配向を行ってもよい。また、大きな面内レターデーションを得るために、偏光照射は液晶化合物層塗布、配向後に最初に行う必要がある。偏光照射は、酸素濃度０．５％以下の不活性ガス雰囲気下で行うのが好ましい。さらに、最初の偏光照射（光配向のための照射）の後に、偏光もしくは非偏光紫外線をさらに照射することで反応性基の反応率を高め（後硬化）、密着性等を改良すると共に、大きな搬送速度で生産できるようになる。本発明の後硬化は偏光でも非偏光でも構わないが、偏光であることが好ましい。また、２回以上の後硬化をすることが好ましく、偏光のみでも、非偏光のみでも、偏光と非偏光を組み合わせてもよいが、組み合わせる場合は非偏光より先に偏光を照射することが好ましい。紫外線照射は、不活性ガス置換してもしなくてもよいが、酸素濃度０．５％以下の不活性ガス雰囲気下で行うのが好ましい。
【０１２１】
［液晶表示装置］
本発明の液晶表示装置用基板は、液晶表示装置において、液晶セルを形成する２枚の液晶表示装置用基板のどちらに用いられていてもよいが、ＴＦＴアレイ工程はシリコン形成に通常３００℃以上の高温プロセスを要することから、ＴＦＴ層を有する側の液晶表示装置用基板に対向する側の液晶表示装置用基板として用いるほうが好ましい。ＴＦＴ層を有する側の液晶表示装置用基板として用いる場合は、形成後のＴＦＴのシリコン層を有する基板上に配向層及び光学異方性層を兼ねるカラーフィルタ層、及び必要に応じてその他の光学異方性層を設けることが好ましい。
本発明の液晶表示装置用基板によって液晶セル内に光学異方性層を設けることができるため、温湿度で寸度変化しやすい光学異方性フィルムを貼り合わせるのに比べ、ガラス基板に強固に保持されることよってコーナームラが発生しにくい。
【０１２２】
光学異方性を有するカラーフィルタ層及び第２の光学異方性層を利用することにより、視野角が拡大された液晶表示装置を提供することができる。ＴＮモードの液晶セル用位相差板（光学補償シート）は、特開平６−２１４１１６号公報、米国特許第５５８３６７９号、同５６４６７０３号、ドイツ特許公報３９１１６２０Ａ１号の各明細書に記載がある。また、ＩＰＳモード又はＦＬＣモードの液晶セル用位相差板（光学補償シート）は、特開平１０−５４９８２号公報に記載がある。さらに、ＯＣＢモード又はＨＡＮモードの液晶セル用位相差板（光学補償シート）は、米国特許第５８０５２５３号明細書及び国際公開ＷＯ９６／３７８０４号パンフレットに記載がある。さらにまた、ＳＴＮモードの液晶セル用位相差板（光学補償シート）は、特開平９−２６５７２号公報に記載がある。そして、ＶＡモードの液晶セル用位相差板（光学補償シート）は、特許第２８６６３７２号公報に記載がある。
【０１２３】
本発明は、ＴＮ、ＩＰＳ、ＦＬＣ、ＯＣＢ、ＳＴＮ、ＶＡ及びＨＡＮモードのような様々な表示モードの液晶表示装置に用いることができる。中でも、ＶＡモードの液晶表示装置に適する。
【０１２４】
本発明の液晶表示装置用基板は、負ｃ−プレートとして機能する層とともに正ａ−プレートとして機能する層を含んでいることが好ましい。液晶層の配向モードがＶＡモードである液晶表示装置に適用された場合に、さらに好ましくコントラスト視野角特性の改善に寄与することができるからである。カラーフィルタ層が負ｃ−プレートとして機能する層であって、第２の光学異方性層が正ａ−プレートとして機能する層であることが好ましい。
【実施例】
【０１２５】
以下に実施例を挙げて本発明をさらに具体的に説明する。以下の実施例に示す材料、試薬、物質量とその割合、操作等は本発明の趣旨から逸脱しない限り適宜変更することができる。従って、本発明の範囲は以下の具体例に制限されるものではない。
【０１２６】
（隔壁形成用組成物Ｋ−１の調製）
Ｋ顔料分散物１、プロピレングリコールモノメチルエーテルアセテートをはかり取り、温度２４℃（±２℃）で混合して１５０ｒｐｍで１０分間攪拌しながら、上記２種を除く下記の組成物を温度２５℃（±２℃）で上から順に添加する。添加後、温度４０℃（±２℃）で１５０ｒｐｍで３０分間攪拌して、隔壁形成用塗布液Ｋ−１を調製した。
──────────────────────────────────――――――
隔壁形成用塗布液Ｋ−１組成（％）
──────────────────────────────────――――――
Ｋ顔料分散物１                                                          ７．５８
プロピレングリコールモノメチルエーテルアセテート                      １６．１７
メチルエチルケトン                                                    ３４．１６
シクロヘキサノン                                                        ８．５５
バインダー溶液１                                                      ２５．６７
モノマー溶液１                                                          ７．５２
２，４−ビス（トリクロロメチル）−６−［４’−Ｎ，Ｎ−ビス（エトキシカルボニルメチル）アミノ−３’−ブロモフェニル］−ｓ−トリアジン                    ０．２８
フェノチアジン                                                        ０．００８
界面活性剤溶液１                                                      ０．０５８
──────────────────────────────────――――――
【０１２７】
──────────────────────────────────――――――
Ｋ顔料分散物１組成（％）
──────────────────────────────────――――――
カーボンブラック（Ｎｉｐｅｘ３５、デグッサ社製）                      １３．１０
分散剤１（ＤＩ−1）                                                     ０．６５
ポリマー（ベンジルメタクリレート／メタクリル酸＝７２／２８モル比のランダム共重合物、分子量３．７万）                                                    ６．７２
プロピレングリコールモノメチルエーテルアセテート                      ７９．５３
──────────────────────────────────――――――
【０１２８】
【化２８】
2010085615.tif 000029
【０１２９】
──────────────────────────────────――――――
バインダー溶液１（％）
──────────────────────────────────――――――
ポリマー（ベンジルメタクリレート／メタクリル酸＝７２／２８モル比のランダム共重合物、分子量３．７万）                                                  ２７．００
プロピレングリコールモノメチルエーテルアセテート                      ７３．００
──────────────────────────────────――――――
【０１３０】
──────────────────────────────────――――――
モノマー溶液１（％）
──────────────────────────────────――――――
ＫＡＹＡＲＡＤ ＤＰＨＡ（重合禁止剤ＭＥＨＱ５００ｐｐｍ含有、日本化薬株式会社製）                                                                 ７６．００
プロピレングリコールモノメチルエーテルアセテート                     ２４．００──────────────────────────────────――――――
【０１３１】
──────────────────────────────────――――――
界面活性剤溶液１（％）
──────────────────────────────────――――――
界面活性剤１（ＳＵ−1）                                              ３０．００
メチルエチルケトン                                                   ７０．００──────────────────────────────────――――――
【０１３２】
【化２９】
2010085615.tif 000030
【０１３３】
（現像液ＫＯＨ−１の調製）
ノニオン界面活性剤を含有するＫＯＨ系現像液ＣＤＫ−１（富士フイルムエレクトロニクスマテリアルズ株式会社製）を１００倍希釈し、現像液ＫＯＨ−１を調整した。
【０１３４】
（レッド画素部用塗布液Ｒ−１の調製）
下記組成物を調製後、プレミキシングの後、モーターミルＭ−５０（アイガー・ジャパン社製）で、直径０．６５ｍｍのジルコニアビーズを充填率８０％で用い、周速９ｍ／ｓで２５時間分散し、Ｒ用顔料分散液１を調製した。尚、日機装社製ナノトラックＵＰＡ−ＥＸ１５０を用いて数平均粒径を測定した結果、４９ｎｍであった。
──────────────────────────────────――――――
Ｒ顔料分散液１組成（％）
──────────────────────────────────――――――
レッド顔料Ｃ．Ｉ．Ｐ．Ｒ．１７７（Ｃｒｏｍｏｐｈｔａｌ Ｒｅｄ Ａ２Ｂ、チバ・スペシャルティ・ケミカルズ株式会社製）                                     １７．５
分散剤１（ＤＩ−1）                                                      ２．５
１，３−ブタンジオールジアセテート                                     ８０．０
──────────────────────────────────――――――
【０１３５】
下記組成物を調整後、Ｒ用顔料分散液１と同様の方法で、Ｒ用顔料分散液２を調製した。尚、数平均粒径を測定した結果、４９ｎｍであった。
──────────────────────────────────――――――
Ｒ顔料分散液２組成（％）
──────────────────────────────────――――――
レッド顔料Ｃ．Ｉ．Ｐ．Ｒ．２５４（Ｉｒｇａｐｈｏｒ Ｒｅｄ  Ｂ−ＣＦ、チバ・スペシャルティ・ケミカルズ株式会社製）                                    １７．５
分散剤１（ＤＩ−1）                                                     ２．５
１，３−ブタンジオールジアセテート                                    ８０．０
──────────────────────────────────――――――
【０１３６】
Ｒ用顔料分散液１、Ｒ用顔料分散液２をはかり取り、２５℃で撹拌しながら、上記２種を除く下記の組成物を上から順に添加する。添加後、２５℃で３０分間撹拌して、レッド画素部用塗布液Ｒ−１を調製した。
──────────────────────────────────――――――
レッド画素部用塗布液Ｒ−１組成（％）
──────────────────────────────────――――――
Ｒ顔料分散液１                                                          ３．７８
Ｒ顔料分散液２                                                          ０．２９
１，３−ブタンジオールジアセテート                                    ７６．７４
ポリイミド（ＳＭ−１−１）                                            １９．１８
界面活性剤１（ＳＵ−1）                                                 ０．０１
──────────────────────────────────――――――
【０１３７】
【化３０】
2010085615.tif 000031
（レッド画素部用塗布液Ｒ−２の調製）
Ｒ用顔料分散液１、Ｒ用顔料分散液２をはかり取り、２５℃で撹拌しながら、上記２種を除く下記の組成物を上から順に添加する。添加後、２５℃で３０分間撹拌して、レッド画素部用塗布液Ｒ−２を調製した。
──────────────────────────────────――――――
レッド画素部用塗布液Ｒ−２組成（％）
──────────────────────────────────――――――
Ｒ顔料分散液１                                                          ３．７８
Ｒ顔料分散液２                                                          ０．２９
１，３−ブタンジオールジアセテート                                    ７６．７４
ＫＡＹＡＲＡＤ ＤＰＨＡ（日本化薬株式会社製）                         １９．１８
界面活性剤１（ＳＵ−1）                                                 ０．０１
──────────────────────────────────――――――
【０１３８】
（グリーン画素部用塗布液Ｇ−１の調製）
下記組成物を調製後、Ｒ用顔料分散液１と同様の方法で、Ｇ用顔料分散液１を調製した。尚、数平均粒径を測定した結果、５０ｎｍであった。
──────────────────────────────────――――――
Ｇ顔料分散液１組成（％）
──────────────────────────────────――――――
グリーン顔料Ｃ．Ｉ．Ｐｉｇｍｅｎｔ Ｇｒｅｅｎ３６（Ｒｉｏｎｏｌ Ｇｒｅｅｎ ６ＹＫ、東洋インキ製造株式会社製）                                         １７．５
分散剤１（ＤＩ−1）                                                      ２．５
１，３−ブタンジオールジアセテート                                     ８０．０
──────────────────────────────────――――――
【０１３９】
下記組成物を調整後、Ｇ用顔料分散液１と同様の方法で、Ｇ用顔料分散液２を調製した。尚、数平均粒径を測定した結果、５０ｎｍであった。
──────────────────────────────────――――――
Ｇ顔料分散液２組成（％）
──────────────────────────────────――――――
イエロー顔料Ｃ．Ｉ．Ｐ．Ｙ．１５０（Ｂａｙｐｌａｓｔ Ｙｅｌｌｏｗ ５ＧＮ ０１、バイエル株式会社製）                                                    １７．５
分散剤１（ＤＩ−1）                                                       ２．５
１，３−ブタンジオールジアセテート                                      ８０．０
──────────────────────────────────――――――
【０１４０】
Ｇ用顔料分散液１、Ｇ用顔料分散液２をはかり取り、２５℃で撹拌しながら、上記２種を除く下記の組成物を上から順に添加する。添加後、２５℃で３０分間撹拌して、グリーン画素部用塗布液Ｇ−１を調製した。
──────────────────────────────────――――――
グリーン画素部用塗布液Ｇ−１組成（％）
──────────────────────────────────――――――
Ｇ顔料分散液１                                                         ３．７８
Ｇ顔料分散液２                                                         ０．２９
１，３−ブタンジオールジアセテート                                    ７６．７４
ポリイミド（ＳＭ−１−１）                                            １９．１８
界面活性剤１（ＳＵ−1）                                                 ０．０１
──────────────────────────────────――――――
【０１４１】
（グリーン画素部用塗布液Ｇ−２の調製）
Ｇ用顔料分散液１、Ｇ用顔料分散液２をはかり取り、２５℃で撹拌しながら、上記２種を除く下記の組成物を上から順に添加する。添加後、２５℃で３０分間撹拌して、グリーン画素部用塗布液Ｇ−２を調製した。
──────────────────────────────────――――――
グリーン画素部用塗布液Ｇ−２組成（％）
──────────────────────────────────――――――
Ｇ顔料分散液１                                                          ３．７８
Ｇ顔料分散液２                                                          ０．２９
１，３−ブタンジオールジアセテート                                    ７６．７４
ＫＡＹＡＲＡＤ ＤＰＨＡ（日本化薬株式会社製）                         １９．１８
界面活性剤１（ＳＵ−1）                                                 ０．０１
──────────────────────────────────――――――
【０１４２】
（ブルー画素部用塗布液Ｂ−１の調製）
下記組成物を調製後、Ｒ用顔料分散液１と同様の方法で、Ｂ用顔料分散液２を調製した。尚、数平均粒径を測定した結果、４４ｎｍであった。
──────────────────────────────────――――――
Ｂ顔料分散液１組成（％）
──────────────────────────────────――――――
ブルー顔料Ｃ．Ｉ．Ｐ．Ｂ．１５：６（Ｒｉｏｎｏｌ Ｂｌｕｅ ＥＳ、東洋インキ製造株式会社製）                                                              １７．５
分散剤２（ＥＦＫＡ６７４５、ＥＦＫＡ社製）                                ２．５
１，３−ブタンジオールジアセテート                                      ８０．０
──────────────────────────────────――――――
【０１４３】
下記組成物を調整後、Ｒ用顔料分散液１と同様の方法で、Ｂ用顔料分散液２を調製した。尚、数平均粒径を測定した結果、４４ｎｍであった。
──────────────────────────────────――――――
Ｂ顔料分散液２組成（％）
──────────────────────────────────――――――
ブルー顔料Ｃ．Ｉ．Ｐ．Ｂ．１５：６（Ｒｉｏｎｏｌ Ｂｌｕｅ ＥＳ、東洋インキ製造株式会社製）                                                              １６．５
バイオレット顔料Ｃ．Ｉ．Ｐ．Ｖ．２３（Ｈｏｓｔａｐｅｒｍ Ｖｉｏｌｅｔ ＲＬ−ＮＦ、クラリアントジャパン株式会社製）                                      １．０
分散剤３（ディスパロンＤＡ−７２５、楠本化成株式会社製）                  ２．５
１，３−ブタンジオールジアセテート                                      ８０．０
──────────────────────────────────――――――
【０１４４】
Ｂ用顔料分散液１、Ｂ用顔料分散液２をはかり取り、２５℃で撹拌しながら、上記２種を除く下記の組成物を上から順に添加する。添加後、２５℃で３０分間撹拌して、ブルー画素部用塗布液Ｂ−１を調製した。
──────────────────────────────────――――――
ブルー画素部用塗布液Ｂ−１組成（％）
──────────────────────────────────――――――
Ｂ顔料分散液１                                                          ３．７８
Ｂ顔料分散液２                                                          ０．２９
１，３−ブタンジオールジアセテート                                    ７６．７４
ポリイミド（ＳＭ−１−１）                                            １９．１８
界面活性剤１（ＳＵ−1）                                                 ０．０１
──────────────────────────────────――――――
【０１４５】
（ブルー画素部用塗布液Ｂ−２の調製）
──────────────────────────────────――――――
ブルー画素部用塗布液Ｂ−２組成（％）
──────────────────────────────────――――――
Ｂ顔料分散液１                                                         ３．７８
Ｂ顔料分散液２                                                         ０．２９
１，３−ブタンジオールジアセテート                                   ７６．７４
ＫＡＹＡＲＡＤ ＤＰＨＡ（日本化薬株式会社製）                        １９．１８
界面活性剤１（ＳＵ−1）                                                ０．０１
──────────────────────────────────――――――
【０１４６】
（光学異方性層用塗布液ＬＣ−１の調製）
下記の組成物を調製後、孔径０．２μｍのポリプロピレン製フィルタでろ過して、光学異方性層用塗布液ＬＣ−１として用いた。
──────────────────────────────────――――――
光学異方性層用塗布液ＬＣ−１組成（％）
──────────────────────────────────――――――
棒状液晶（Ｐａｌｉｏｃｏｌｏｒ  ＬＣ２４２，ＢＡＳＦジャパン製）      １９．１２
ラジカル光重合開始剤（ＩＲＧＡＣＵＲＥ９０７、チバ・スペシャルティ・ケミカルズ株式会社製）                                                              ０．６０
増感剤（カヤキュアＤＥＴＸ、日本化薬株式会社製）                        ０．２０
水平配向剤（メガファックＦ−７８０Ｆ、ＤＩＣ株式会社製）                ０．０８
メチルエチルケトン                                                    ８０．００
──────────────────────────────────――――――
【０１４７】
＜実施例１＞
（隔壁の形成）
無アルカリガラス基板を、ＵＶ洗浄装置で洗浄後、洗浄剤を用いてブラシ洗浄し、更に超純水で超音波洗浄した。基板を１２０℃３分熱処理して表面状態を安定化させた。基板を冷却し２３℃に温調後、スリット状ノズルを有するガラス基板用コーター（エフ・エー・エス・アジア社製、商品名：ＭＨ−１６００）にて、隔壁形成用塗布液Ｋ−１を塗布した。引き続きＶＣＤ（真空乾燥装置、東京応化工業社製）で３０秒間、溶媒の一部を乾燥して、１２０℃３分間プリベークして膜厚９．２μｍの薄膜を形成した。
【０１４８】
超高圧水銀灯を有すプロキシミティー型露光機（日立ハイテク電子エンジニアリング株式会社製）で、基板とマスク（画像パターンを有す石英露光マスク）を垂直に立てた状態で、露光マスク面と濃色感光層Ｋ１の間の距離を２００μｍに設定し、露光量１０００ｍＪ／ｃｍ ２ で隔壁幅２０μｍ、スペース幅１００μｍにパターン露光した。
【０１４９】
次に、純水をシャワーノズルにて噴霧して、表面を均一に湿らせた後、現像液ＫＯＨ−１を２３℃、フラットノズル圧力０．０４ＭＰａでシャワー現像しパターニング画像を得た。引き続き、超純水を、超高圧洗浄ノズルにて９．８ＭＰａの圧力で噴射して残渣除去を行い、大気下にて露光量５０００ｍＪ／ｃｍ ２ にて上面からポスト露光を行って、オーブンにて２４０℃５０分加熱し、膜厚８．０μｍ、光学濃度４．０、１００μｍ幅の開口部を有するストライプ状の隔壁を得た。
【０１５０】
（隔壁の撥インク化処理）
隔壁を形成した基板に、カソードカップリング方式平行平板型プラズマ処理装置を用いて、ＣＦ４ガスを８０ｓｃｃｍで流しながら、圧力４０Ｐａ、ＲＦパワー５０Ｗで３０秒間プラズマ処理をして、隔壁の撥インク化を行った。
【０１５１】
（画素部の形成）
図１に示すインクジェット装置を用いて、上記隔壁内にレッド画素部用塗布液Ｒ−１、グリーン画素部用塗布液Ｇ−１、ブルー画素部用塗布液Ｂ−１をそれぞれ打滴し、ホットプレートで１００℃２分間加熱乾燥させた後、２３０℃オーブン中で３０分ベークし、膜厚８．０μｍのカラーフィルタ基板を作製した。
【０１５２】
ここで、インクジェット装置のヘッド部１００は３色のインクジェットヘッドとしてＤｉｍａｔｉｘ社製ＳＸ−３を３個具備し、吐出制御装置２００は専用のピエゾ駆動回路及びステージ制御専用回路を用いた。ＳＸ−３はオンデマンド型ピエゾ駆動のヘッドであって、一つのヘッドに１２８のノズルが５０８μｍの間隔で配置されている。ピエゾを駆動するにあたり、電圧の中心値を５０Ｖ、パルス幅を８マイクロ秒として、前述の飛翔形状観察及び吐出量計測により、各々のノズルからの吐出量の差が２％以内となるようにノズルごとの電圧を調整した。ピエゾは連続打滴する場合の駆動周波数を１０ＫＨｚに設定されており、吐出量の中心値は８ｎｇ／滴であり、２１１滴１６８８ｎｇを打滴した。
【０１５３】
また、上記工程で製作した基板を載置する基板台４００は専用自動２次元移動ステージ上に置かれたアルミ製の板であって、移動ステージに固定されている。ヘッドと基板の間隔は５００μｍに調整されており、ヘッドのピエゾが駆動されてからインク滴が形成され、基板に着弾するまでの時間は約６３μ秒であった。基板上の画素のサイズは、Ｘ方向が３００μｍ、Ｙ方向が１００μｍであって、Ｘ方向に対してヘッドを５３．８度傾けることにより、Ｙ方向の見かけ上のノズル間隔が３００μｍとなるように調整した。基板を８．２ｃｍ／秒の等速度で移動させて画素のＸ方向２７０μｍの区間内に打滴した。
【０１５４】
（第２の光学異方性層の形成）
実施例１の液晶表示装置用基板の表面をラビング処理し、その上に光学異方性層用塗布液ＬＣ−１を塗布した。さらに、膜面温度１０５℃で２分間乾燥し、液晶相状態とした後、空気下にて１６０Ｗ／ｃｍの空冷メタルハライドランプ（アイグラフィックス株式会社製）を用いて、照度２４０ｍＷ／ｃｍ2、照射量６００ｍＪ／ｃｍ2の紫外線を照射して、膜厚１．２μｍの光学異方性層を形成し、実施例１の液晶表示装置用基板を得た。
【０１５５】
＜比較例１＞
画素部の形成の際に、レッド画素部用塗布液Ｒ−１、グリーン画素部用塗布液Ｇ−１、ブルー画素部用塗布液Ｂ−１の代わりにレッド画素部用塗布液Ｒ−２、グリーン画素部用塗布液Ｇ−２、ブルー画素部用塗布液Ｂ−２を用いた以外は実施例１と同様の方法で、カラーフィルタ基板を作製した。
次いで、上記カラーフィルタ基板上に、ポリイミド材料塗布液（日産化学工業（株）製、ＲＮ−１１９９Ａ）を塗布、乾燥させて２３０℃１時間で焼成し、焼成後の膜厚が５０ｎｍの配向層を形成した。
最後に、実施例１と同様の方法で、膜厚１．２μｍの光学異方性層を形成し、比較例１の液晶表示装置用基板を得た。
【０１５６】
（光学異方性層の光漏れ評価）
実施例１、比較例１の液晶表示装置用基板を、偏光顕微鏡を用いて観察評価した。ここで、偏光顕微鏡の偏光板はクロスニコル状態に、液晶表示用基板は消光軸に合わせた状態で観察を行った。表１に評価結果を示す。
【０１５７】
【表１】
2010085615.tif 000032
【０１５８】
（位相差測定用基板の作製）
＜実施例２＞
本発明の液晶表示用基板の位相差測定は、液晶表示用基板そのものではなく、ガラス基板上に各々の光学異方性層を同じ膜厚で形成したもの作製し、測定することにより代用することとした。
無アルカリガラス基板を、２５℃に調整したガラス洗浄剤液をシャワーにより２０秒間吹き付けながらナイロン毛を有する回転ブラシで洗浄、及び純水シャワー洗浄し、基板予備加熱装置で１００℃２分加熱した。その後、上記ガラス基板上にレッド画素部用塗布液Ｒ−１、グリーン画素部用塗布液Ｇ−１、ブルー画素部用塗布液Ｂ−１をそれぞれ、後のベーク完了後の膜厚が８．０μｍとなるように調整しながら塗布した。さらに、ホットプレートで１００℃２分間加熱乾燥させた後、２３０℃オーブン中で３０分ベークすることで、実施例２の位相差測定用基板を得た。
【０１５９】
＜比較例２＞
次いで、レッド画素部用塗布液Ｒ−１、グリーン画素部用塗布液Ｇ−１、ブルー画素部用塗布液Ｂ−１の代わりにレッド画素部用塗布液Ｒ−２、グリーン画素部用塗布液Ｇ−２、ブルー画素部用塗布液Ｂ−２を用いた以外は実施例２と同様の方法で、比較例２の位相差測定用基板を得た。
【０１６０】
＜実施例３＞
無アルカリガラス基板を、２５℃に調整したガラス洗浄剤液をシャワーにより２０秒間吹き付けながらナイロン毛を有する回転ブラシで洗浄、及び純水シャワー洗浄し、基板予備加熱装置で１００℃２分加熱した。その後、ポリイミド材料塗布液（日産化学工業（株）製、ＲＮ−１１９９Ａ）を塗布、乾燥させて２３０℃１時間で焼成した。焼成後の膜厚は５０ｎｍであった。
【０１６１】
さらに、上記基板の表面をラビング処理し、その上に光学異方性層用塗布液ＬＣ−１を塗布した。次いで、膜面温度１０５℃で２分間乾燥し、液晶相状態とした後、空気下にて１６０Ｗ／ｃｍの空冷メタルハライドランプ（アイグラフィックス株式会社製）を用いて、照度２４０ｍＷ／ｃｍ2、照射量６００ｍＪ／ｃｍ2の紫外線を照射して、膜厚１．２μｍの光学異方性層を形成し、実施例３の液晶表示装置用基板を得た。
【０１６２】
（位相差測定）
ファイバ型分光計を用いた平行ニコル法により、任意の波長λにおける正面レターデーションＲｅ（０）及び遅相軸を回転軸として±４０度サンプルを傾斜させたときのレターデーションＲｅ（４０）、Ｒｅ（−４０）を測定した。ここで、Ｒ、Ｇ、Ｂに対してλはそれぞれ６１１ｎｍ、５４５ｎｍ、４３５ｎｍとした。本発明の光学異方性層の位相差は、あらかじめ測定した光学異方性層のない基板の透過率データで較正を行うことにより、光学異方性層の位相差のみを求めた。実施例２、比較例２及び実施例３の位相差測定用基板の位相差測定結果を表２に示す。
【０１６３】
【表２】
2010085615.tif 000033
【０１６４】
（ＶＡモード液晶表示装置の作製）
＜実施例４＞
実施例１の液晶表示用基板と、その対向基板となるＴＦＴ層を設けたガラス基板に対し、ＩＴＯのスパッタリングにより透明電極膜を形成し、その上にポリイミドの配向膜を設けた。カラーフィルタの画素群の周囲に設けられたブラックマトリックスの外枠に相当する位置に、スペーサ粒子を含有するエポキシ樹脂のシール剤を印刷し、実施例２の液晶表示用基板と対向基板とを１０ｋｇ／ｃｍの圧力で貼り合わせた。次いで、１５０℃、９０分で熱処理し、シール剤を硬化させ、２枚のガラス基板の積層体を得た。このガラス基板積層体を真空下で脱気、その後大気圧に戻して２枚のガラス基板の間隙に液晶を注入し、ＶＡモード液晶セルを得た。このＶＡモード液晶セルの両面に、（株）サンリッツ製の偏光板ＨＬＣ２−２５１８を貼り付けた。カラー液晶表示装置用冷陰極管バックライトとしては、ＢａＭｇ2Ａｌ16Ｏ27：Ｅｕ，Ｍｎと、ＬａＰＯ4：Ｃｅ，Ｔｂとを質量比５０：５０で混合した蛍光体を緑色（Ｇ）、Ｙ2Ｏ3：Ｅｕを赤色（Ｒ）、ＢａＭｇＡｌ10Ｏ17：Ｅｕを青色（Ｂ）として、任意の色調を持つ白色の三波長蛍光ランプを作製した。このバックライト上に該偏光板を付与したＶＡモード液晶セルを設置し、これを実施例４のＶＡモード液晶表示装置とした。
【０１６５】
＜比較例４＞
比較例１の液晶表示装置用基板を用いる以外は実施例４と同様の方法で、比較例３のＶＡモード液晶表示装置を得た。
【０１６６】
（ＶＡモード液晶表示装置の目視評価）
実施例４及び比較例３のＶＡモード液晶表示装置の目視評価結果を表３に示す。
【０１６７】
【表３】
2010085615.tif 000034
【図面の簡単な説明】
【０１６８】
【図１】実施例で用いたインクジェット装置を示す図である。
【符号の説明】
【０１６９】
１００  インクジェットヘッド部
２００  吐出制御装置
３００  基板
４００  基板台
５００  ヘッドメンテナンスステーション
【図１】
2010085615.tif 000040